ПРЕДШЕСТВЕННИК ДЛЯ ЛИТОГРАФИЧЕСКОЙ ПЕЧАТИ

2
1. Предшественник для литографической печати, содержащий по меньшей мере термочувствительный слой и краскоотталкивающий слой, причем краскоотталкивающий слой имеет модуль упругости поверхности формы при нагрузке на единицу площади 14000 Н/м от по меньшей мере 25 МПа и до 35 МПа.
2. Предшественник для литографической печати по п. 1, дополнительно содержащий органический слой, предусмотренный на термочувствительном слое на стороне, противоположной краскоотталкивающему слою.
3. Предшественник для литографической печати по п. 2, причем органический слой содержит от по меньшей мере 51 вес.% и до 65 вес.% полиуретановой смолы и от по меньшей мере 27 вес.% и до 35 вес.% эпоксидной смолы.
4. Предшественник для литографической печати по любому из пп. 1-3, причем краскоотталкивающий слой имеет шероховатость поверхности Ra до 0,40 мкм.
5. Предшественник для литографической печати по любому из пп. 1-4, причем краскоотталкивающий слой является слоем, содержащим силиконовый каучук.
6. Предшественник для литографической печати по п. 5, причем силиконовый каучук имеет структуру, определяемую (a) соединением, содержащим SiH-группу, и (b) полисилоксаном, содержащим винильную группу.
29
7. Предшественник для литографической печати по п. 6, причем в твердотельном Si-ЯМР спектре силиконового каучука наблюдается пик, соответствующий диметилсилоксановому звену, представимому следующей общей формулой (i), и пик, соответствующий силоксановому звену, представимому следующей общей формулой (ii), и отношение площади пиков (ii)/(i) составляет от 0,00240 до 0,00900:
Si-O-Si*(CH<sub>3</sub>)<sub>2</sub>-O-Si
(i)
-CH<sub>2</sub>-Si*(CH<sub>3</sub>)<sub>2</sub>-O-Si
(ii).
8. Предшественник для литографической печати по любому из пп. 1-7, причем краскоотталкивающий слой содержит краскоотталкивающую жидкость, и краскоотталкивающая жидкость имеет точку кипения при 1 атмосфере выше или равную 150°C.
9. Предшественник для литографической печати по п. 8, причем краскоотталкивающая жидкость имеет поверхностное натяжение при 25°C от по меньшей мере 15 мН/м и до 30 мН/м.
10. Предшественник для литографической печати по п. 8 или 9, причем краскоотталкивающий слой содержит от по меньшей мере 4 вес.% и до 40 вес.% краскоотталкивающей жидкости.
11. Предшественник для литографической печати по п. 8 или 9, причем краскоотталкивающий слой содержит от по меньшей мере 4,5 вес.% и до 14 вес.% краскоотталкивающей жидкости.
12. Предшественник для литографической печати по любому из пп. 8-11, причем краскоотталкивающая жидкость представляет собой силиконовое масло.
13. Предшественник для литографической печати по любому из пп. 6-12, причем содержащее SiH-группу соединение (a) является сополимером с силоксановыми структурными звеньями, представимыми следующей общей формулой (I), и силоксановыми структурными звеньями, представимыми формулой (II):
-[SiH(CH<sub>3</sub>)-O-]-
(I)
-[Si(CH<sub>3</sub>)<sub>2</sub>-O-]-
(II).
14. Предшественник для литографической печати по п. 13, причем доля силоксановых структурных звеньев, представимых общей формулой (I), от всех (100 моль%) силоксановых структурных звеньев, представимых общей формулой (I), и силоксановых структурных звеньев, представимых общей формулой (II), в содержащем SiH-группу соединении (a) составляет по меньшей мере 50 моль%.
15. Предшественник для литографической печати по любому из пп. 6-14, причем полисилоксан (b), содержащий винильную группу, имеет средневесовой молекулярный вес от по меньшей мере 30000 и до 100000.
16. Предшественник для литографической печати по любому из пп. 6-15, причем мольное отношение числа SiH-групп в содержащем SiH-группу соединении (a) к числу винильных групп в полисилоксане (b), содержащем винильную группу (число SiH-групп /число винильных групп), составляет от по меньшей мере 2 и до 6.
17. Форма для литографической печати, полученная в результате стадий экспонирования предшественника для литографической печати по любому из пп. 1-16 в соответствии с изображением и проявления экспонированного предшественника и удаления краскоотталкивающего слоя.
18. Способ получения формы для литографической печати, включающий стадии экспонирования предшественника для литографической печати по любому из пп. 1-16 в соответствии с изображением и проявления экспонированного предшественника и удаления краскоотталкивающего слоя.
19. Способ получения отпечатанного материала, включающий стадии прилипания краски к поверхности формы для литографической печати по п. 17 и перенос краски на печатную основу напрямую или через офсетное полотно.
20. Способ получения отпечатанного материала по п. 19, дополнительно включающий стадию облучения краски, перенесенной на печатную основу, лучом активной энергии.